(57)【要約】【課題】極めて高効率で高輝度な光出力を有し、かつ極めて耐久性のある有機発光素子を提供する。【解決手段】陽極と陰極と、該陽極と該陰極との間に挟持される有機化合物からなる層と、から構成され、該有機化合物からなる層が、下記一般式［Ｉ］で示されるジベンゾフルオランテン誘導体を少なくとも一種含有することを特徴とする、有機発光素子。2008263112.tif 000017（式中、Ｒ1乃至Ｒ14は、それぞれ水素原子、アルキル基、直鎖あるいは分岐のアルコキシ基、置換あるいは無置換のアリール基、置換あるいは無置換の複素環基、置換アミノ基又はハロゲン原子を表す。）【選択図】なし【特許請求の範囲】
【請求項１】
陽極と陰極と、
該陽極と該陰極との間に挟持される有機化合物からなる層と、から構成され、
該有機化合物からなる層が、下記一般式［Ｉ］で示されるジベンゾフルオランテン誘導体を少なくとも一種含有することを特徴とする、有機発光素子。
【化１】
2008263112.tif 000016
（式中、Ｒ1乃至Ｒ14は、それぞれ水素原子、アルキル基、直鎖あるいは分岐のアルコキシ基、置換あるいは無置換のアリール基、置換あるいは無置換の複素環基、置換アミノ基又はハロゲン原子を表す。）
【請求項２】
前記有機化合物からなる層が発光層であることを特徴とする、請求項１に記載の有機発光素子。
【請求項３】
前記陽極と前記陰極との間に電圧を印加することにより発光することを特徴とする、請求項１又は２に記載の有機発光素子。
【発明の詳細な説明】
【技術分野】
【０００１】
本発明は，有機発光素子に関するものであり，さらに詳しくは、ジベンゾフルオランテン誘導体を用いた有機発光素子に関するものである。
【背景技術】
【０００２】
有機発光素子は、陽極と陰極との間に蛍光性有機化合物又は燐光性有機化合物を含む薄膜が挟持されている素子である。また、各電極から電子及びホール（正孔）を注入し蛍光性化合物又は燐光性化合物の励起子を生成させることにより、この励起子が基底状態にもどる際に、有機発光素子は光を放射する。
【０００３】
さらに、有機発光素子は、蛍光性有機化合物の種類を変えることにより、紫外から赤外までの発光が可能である。最近では様々な蛍光性有機化合物の研究が活発に行われている。具体例として、特許文献１乃至５等が挙げられる。
【０００４】
有機発光素子における最近の進歩は著しく、その特徴は、低印加電圧で高輝度、発光波長の多様性、高速応答性、発光デバイスの薄型・軽量化が可能であることが挙げられる。このことから、有機発光素子は広汎な用途への可能性を示唆している。
【０００５】
しかしながら、現状では更なる高輝度の光出力あるいは高変換効率が必要である。また、長時間の使用による経時変化や酸素を含む雰囲気気体や湿気等による劣化等の耐久性の面で未だ多くの問題がある。さらにはフルカラーディスプレイ等への応用を考えた場合の色純度のよい青、緑、赤の発光が必要となるが、これらの問題に関してもまだ十分解決されたとは言えない。
【０００６】
ところで、有機発光素子の材料としてフルオランテン骨格を有する化合物が提案され、研究が行われている。具体例として、特許文献６、特許文献７等が挙げられる。
【０００７】
【特許文献１】米国特許第５，１５１，６２９号明細書
【特許文献２】米国特許第５，４０９，７８３号明細書
【特許文献３】米国特許第５，３８２，４７７号明細書
【特許文献４】特開平９−２０２８７８号公報
【特許文献５】特開平９−２２７５７６号公報
【特許文献６】特開平１０−１８９２４７号公報
【特許文献７】特開平１０−１８９２４８号公報
【発明の開示】
【発明が解決しようとする課題】
【０００８】
本発明の目的は、極めて高効率で高輝度な光出力を有し、かつ極めて耐久性のある有機発光素子を提供することにある。また、本発明の他の目的は、製造が容易でかつ比較的安価に作製可能な有機発光素子を提供することにある。
【課題を解決するための手段】
【０００９】
本発明の有機発光素子は、陽極と陰極と、該陽極と該陰極と間に挟持される有機化合物からなる層と、から構成され、該有機化合物からなる層が下記一般式［Ｉ］で示されるジベンゾフルオランテン誘導体を少なくとも一種含有することを特徴とする。
【００１０】
【化１】
2008263112.tif 000002
【００１１】
（式中、Ｒ1乃至Ｒ14は、それぞれ水素原子、アルキル基、直鎖あるいは分岐のアルコキシ基、置換あるいは無置換のアリール基、置換あるいは無置換の複素環基、置換アミノ基又はハロゲン原子を表す。）
【発明の効果】
【００１２】
本発明によれば、極めて高効率で高輝度な光出力を有し、かつ極めて耐久性のある有機発光素子を提供することができる。本発明の有機発光素子は、ジベンゾフルオランテン誘導体を、有機化合物からなる層、好ましくは発光層に用いることにより、高効率発光を実現できる。また、本発明の有機発光素子は、従来用いられている化合物を用いている有機発光素子よりも長い期間高輝度を保つので、優れた有機発光素子である。
【発明を実施するための最良の形態】
【００１３】
本発明の有機発光素子は、陽極と陰極と、該陽極と該陰極と間に挟持される有機化合物からなる層と、から構成される。本発明の有機発光素子は、好ましくは、陽極と陰極に電圧を印加することにより発光する。
【００１４】
以下、図面を参照しながら、本発明の有機発光素子を詳細に説明する。
【００１５】
図１は、本発明の有機発光素子における第一の実施形態を示す断面図である。図１の有機発光素子１０は、基板１上に、陽極２、発光層３及び陰極４が順次設けられている。この有機発光素子１０は、発光層３が、ホール輸送能、エレクトロン輸送能及び発光性の性能を全て有する有機化合物で構成されている場合に有用である。また、発光層３がホール輸送能、エレクトロン輸送能及び発光性の性能のいずれかの特性を有する有機化合物を混合して構成される場合にも有用である。
【００１６】
図２は、本発明の有機発光素子における第二の実施形態を示す断面図である。図２の有機発光素子２０は、基板１上に、陽極２、ホール輸送層５、電子輸送層６及び陰極４が順次設けられている。この有機発光素子２０は、ホール輸送性及び電子輸送性のいずれかを備える発光性の有機化合物と電子輸送性のみ又はホール輸送性のみを備える有機化合物とを組み合わせて用いる場合に有用である。また、有機発光素子２０は、ホール輸送層５又は電子輸送層６が発光層を兼ねている。
【００１７】
図３は、本発明の有機発光素子における第三の実施形態を示す断面図である。図３の有機発光素子３０は、図２の有機発光素子２０において、ホール輸送層５と電子輸送層６との間に発光層３を挿入したものである。この有機発光素子３０は、キャリア輸送と発光の機能を分離したものであり、ホール輸送性、電子輸送性、発光性の各特性を有した有機化合物を適宜組み合わせて用いることができる。このため、極めて材料選択の自由度が増すとともに、発光波長を異にする種々の有機化合物が使用できるので、発光色相の多様化が可能になる。さらに、中央の発光層３にキャリアあるいは励起子を有効に閉じこめて有機発光素子３０の発光効率の向上を図ることも可能になる。
【００１８】
図４は、本発明の有機発光素子における第四の実施形態を示す断面図である。図４の有機発光素子４０は、図３の有機発光素子３０において、陽極２とホール輸送層５との間にホール注入層７を設けたものである。この有機発光素子４０は、ホール注入層７を設けたことにより、陽極２とホール輸送層５との間の密着性又はホールの注入性が改善されるので低電圧化に効果的である。
【００１９】
図５は、本発明の有機発光素子における第五の実施形態を示す断面図である。図５の有機発光素子５０は、図３の有機発光素子３０において、ホール又は励起子（エキシトン）を陰極４側に抜けることを阻害する層（ホール／エキシトンブロッキング層８）を、発光層３と電子輸送層６との間に挿入したものである。イオン化ポテンシャルの非常に高い有機化合物をホール／エキシトンブロッキング層８として用いることにより、有機発光素子５０の発光効率が向上する。
【００２０】
図６は、本発明の有機発光素子における第六の実施形態を示す断面図である。図６の有機発光素子６０は、図４の有機発光素子４０において、ホール／エキシトンブロッキング層８を発光層３と電子輸送層６との間に挿入したものである。イオン化ポテンシャルの非常に高い有機化合物をホール／エキシトンブロッキング層８として用いることにより、有機発光素子６０の発光効率が向上する。
【００２１】
ただし、図１乃至図６はあくまでごく基本的な素子構成であり、本発明の有機発光素子の構成はこれらに限定されるものではない。例えば、電極と有機層の界面に絶縁性層、接着層又は干渉層を設けてもよい。また、ホール輸送層５がイオン化ポテンシャルの異なる２層から構成されてもよい。また、必要に応じ、電子障壁層等を設けてもよい。
【００２２】
本発明の有機発光素子は、有機化合物からなる層が下記一般式［Ｉ］で示されるジベンゾフルオランテン誘導体を少なくとも一種含有することを特徴とする。
【００２３】
【化２】
2008263112.tif 000003
【００２４】
式［Ｉ］において、Ｒ1乃至Ｒ14は、それぞれ水素原子、アルキル基、直鎖あるいは分岐のアルコキシ基、置換あるいは無置換のアリール基、置換あるいは無置換の複素環基、置換アミノ基又はハロゲン原子を表す。
【００２５】
Ｒ1乃至Ｒ14で表されるアルキル基として、メチル基、エチル基、ノルマルプロピル基、イソプロピル基、ノルマルブチル基、ターシャリーブチル基、オクチル基、シクロヘキシル基等が挙げられる。このとき、アルキル基中の水素原子がフッ素原子に置換されて、例えばトリフルオロメチル基等となっていてもよい。
【００２６】
Ｒ1乃至Ｒ14で表されるアルコキシ基として、メトキシ基、エトキシ基、ターシャリーブチルオキシ基等が挙げられる。このとき、アルコキシ基中の水素原子がフッ素原子に置換されて、例えばトリフルオロメチルオキシ基等となっていてもよい。
【００２７】
Ｒ1乃至Ｒ14で表されるアリール基として、フェニル基、ビフェニル基、ターフェニル基、フルオレニル基、ナフチル基、フルオランテニル基、アンスリル基、フェナンスリル基、ピレニル基、テトラセニル基、ペンタセニル基、トリフェニレニル基、ペリレニル基等が挙げられる。
【００２８】
Ｒ1乃至Ｒ14で表される複素環基として、チエニル基、ピロリル基、ピリジル基、オキサゾリル基、オキサジアゾリル基、チアゾリル基、チアジアゾリル基等が挙げられる。
【００２９】
Ｒ1乃至Ｒ14で表される置換アミノ基として、ジメチルアミノ基、ジエチルアミノ基、ジベンジルアミノ基、ジフェニルアミノ基、ジトリルアミノ基、ジアニソリルアミノ基等が挙げられる。
【００３０】
Ｒ1乃至Ｒ14で表されるハロゲン原子として、フッ素、塩素、臭素、ヨウ素が挙げられる。
【００３１】
上記のアリール基及び複素環基に置換してもよい置換基としては、有機発光素子に用いたときに濃度消光を抑制する観点から、メチル基、エチル基、プロピル基等のアルキル基、フェニル基、ビフェニル基等のアリール基、チエニル基、ピロリル基、ピリジル基等の複素環基、ジメチルアミノ基、ジエチルアミノ基、ジベンジルアミノ基、ジフェニルアミノ基、ジトリルアミノ基、ジアニソリルアミノ基等のアミノ基、フッ素、塩素、臭素、ヨウ素等のハロゲン原子等が挙げられる。
【００３２】
以下、ジベンゾフルオランテン誘導体の具体的な構造式を下記に示す。但し、これらは代表例を例示しただけで、本発明は、これに限定されるものではない。
【００３３】
【化３】
2008263112.tif 000004
【００３４】
【化４】
2008263112.tif 000005
【００３５】
【化５】
2008263112.tif 000006
【００３６】
一般式［Ｉ］のジベンゾフルオランテン誘導体が含有される有機化合物からなる層とは、例えば、図１乃至図６で示される発光層３、ホール輸送層５、電子輸送層６、ホール注入層７及びホール／エキシトンブロッキング層８が挙げられる。ジベンゾフルオランテン誘導体は、これらの層のうち、単一の層にのみ含有されていてもよいし、複数の層に渡って含有されていてもよい。また、これらの層に含まれるジベンゾフルオランテン誘導体は、１種類であってもよいし、２種以上であってもよい。
【００３７】
ジベンゾフルオランテン誘導体が含有される有機化合物からなる層は、好ましくは、発光層３である。ここで、発光層３は、ジベンゾフルオランテン誘導体のみで構成されてもよいが、好ましくは、ホストとゲストとから構成される。一般式［Ｉ］のジベンゾフルオランテン誘導体は、好ましくは、ホストである。またここでいうゲストとは、有機発光素子の発光領域において、正孔と電子の再結合に応答して主に光を発する化合物のことであり、発光領域を形成する他の化合物（ホスト）に含有させるものである。
【００３８】
発光層が、キャリア輸送性のホストとゲストからなる場合、発光にいたる主な過程は、以下のいくつかの過程からなる。
【００３９】
（１）発光層内での電子・ホールの輸送
（２）ホストの励起子生成
（３）ホスト分子間の励起エネルギー伝達
（４）ホストからゲストへの励起エネルギー移動
それぞれの過程における所望のエネルギー移動や、発光はさまざまな失活過程と競争でおこる。
【００４０】
有機発光素子の発光効率を高めるためには、発光中心材料そのものの発光量子収率を大きくすることは言うまでもない。しかしながら、ホスト−ホスト間、あるいはホスト−ゲスト間のエネルギー移動が如何に効率的にできるかについても大きな問題となる。また、通電による発光劣化は今のところ原因は明らかではないが、少なくとも発光中心材料そのもの又はその周辺分子による発光材料の環境変化に関連したものと想定される。
【００４１】
ここで一般式［Ｉ］で表されるジベンゾフルオランテン誘導体を発光層のホスト又はゲストとして用いると、有機発光素子の発光効率が向上し、長い期間高輝度を保ち、通電劣化を小さくすることができる。
【００４２】
一般式［Ｉ］で示されるジベンゾフルオランテン誘導体を、ゲストとして用いる場合、その含有量は、発光層の全体重量に対して、好ましくは５０重量％以下である。より好ましくは、０．１重量％乃至３０重量％である。特に好ましくは、０．１重量％乃至１５重量％である。
【００４３】
一方、一般式［Ｉ］で示されるジベンゾフルオランテン誘導体をホストとして用いる場合、ゲストは特に制限はなく、所望する発光色等によって、後述する化合物等を適宜用いることができる。また、必要に応じてゲスト以外に、ホール輸送性化合物、電子輸送性化合物等を一緒にドープして使用することもできる。
【００４４】
次に、本発明の有機発光素子を構成する他の構成部材について説明する。
【００４５】
本発明の有機発光素子は、有機化合物からなる層、好ましくは、発光層の構成材料として、一般式［Ｉ］で示されるジベンゾフルオランテン誘導体を用いるものである。また有機化合物からなる層を構成する材料として、公知のホール輸送性化合物、発光性化合物、電子輸送性化合物等を必要に応じて一緒に使用することができる。
【００４６】
以下にこれらの化合物例を挙げる。
【００４７】
【化６】
2008263112.tif 000007
【００４８】
【化７】
2008263112.tif 000008
【００４９】
【化８】
2008263112.tif 000009
【００５０】
【化９】
2008263112.tif 000010
【００５１】
【化１０】
2008263112.tif 000011
【００５２】
【化１１】
2008263112.tif 000012
【００５３】
陽極材料としては仕事関数がなるべく大きなものがよい。例えば、金、白金、ニッケル、パラジウム、コバルト、セレン、バナジウム等の金属単体あるいはこれらの合金、又は酸化錫、酸化亜鉛、酸化錫インジウム（ＩＴＯ）、酸化亜鉛インジウム等の金属酸化物が使用できる。また、ポリアニリン、ポリピロール、ポリチオフェン、ポリフェニレンスルフィド等の導電性ポリマーも使用できる。これらの電極物質は単独で使用してもよく、複数併用して使用してもよい。
【００５４】
一方、陰極材料としては仕事関数が小さなものがよい。例えば、リチウム、ナトリウム、カリウム、セシウム、カルシウム、マグネシウム、アルミニウム、インジウム、銀、鉛、錫、クロム等の金属単体又はこれらの金属単体を複数組み合わせた合金を用いることができる。酸化錫インジウム（ＩＴＯ）等の金属酸化物を使用することも可能である。また、陰極は一層で構成されていてもよく、複数の層で構成されていてもよい。
【００５５】
本発明の有機発光素子で用いる基板としては、特に限定するものではないが、金属製基板、セラミックス製基板等の不透明性基板、ガラス、石英、プラスチックシート等の透明性基板が用いられる。また、基板にカラーフィルター膜、蛍光色変換フィルター膜、誘電体反射膜等を用いて発色光をコントロールすることも可能である。
【００５６】
また、作製した素子に対して、酸素や水分等との接触を防止する目的で、保護層又は封止層を設けることもできる。保護層としては、ダイヤモンド薄膜、金属酸化物、金属窒化物等の無機材料膜、フッソ樹脂、ポリパラキシレン、ポリエチレン、シリコーン樹脂、ポリスチレン樹脂等の高分子膜、さらには光硬化性樹脂等が挙げられる。また、ガラス、気体不透過性フィルム、金属等で素子をカバーして、適当な封止樹脂により素子自体をパッケージングすることもできる。
【００５７】
本発明の有機発光素子において、一般式［Ｉ］で示されるジベンゾフルオランテン化合物を含有する層及び他の有機化合物を含有する層は、一般には真空蒸着法、あるいは適当な溶媒に素子を構成する部材を溶解させて塗布する塗布法により薄膜を形成する。特に塗布法で成膜する場合は、適当な結着樹脂と組み合わせて膜を形成することもできる。
【００５８】
上記結着樹脂としては広範囲な結着性樹脂より選択でき、例えばポリビニルカルバゾール樹脂、ポリカーボネート樹脂、ポリエステル樹脂、ポリアリレート樹脂、ポリスチレン樹脂、アクリル樹脂、メタクリル樹脂、ブチラール樹脂、ポリビニルアセタール樹脂、ジアリルフタレート樹脂、フェノール樹脂、エポキシ樹脂、シリコーン樹脂、ポリスルホン樹脂、尿素樹脂等が挙げられるが、これらに限定されるものではない。また、これらは単独又は共重合体ポリマーとして１種又は２種以上混合してもよい。
【００５９】
本発明の有機発光素子において、一般式［Ｉ］で示されるジベンゾフルオランテン誘導体を含む層の膜厚は、好ましくは１０μｍより薄く、より好ましくは０．５μｍ以下であり、さらに好ましくは０．０１μｍ乃至０．５μｍである。
【実施例】
【００６０】
以下、実施例により本発明をさらに具体的に説明していくが、本発明はこれらに限定されるものではない。
【００６１】
合成例１
［例示化合物Ｎｏ．Ａ−２の合成］
【００６２】
【化１２】
2008263112.tif 000013
【００６３】
窒素雰囲気下、３００ｍｌの反応容器に、上記式（２）で示されるｐ−トリルマグネシウムブロミド１ｍｏｌ／ｌテトラヒドロフラン溶液を１６５ｍｌ（０．１６５ｍｏｌ）加え、０℃に冷却した。次に、この溶液に、上記式（１）で示されるアセナフテンキノン７．５ｇ（０．０４１２ｍｏｌ）を少しずつ３０分かけて加えた後、３０℃に昇温し、この温度で２４時間攪拌した。
【００６４】
反応終了後、１０％硫酸を加え酸性にした。次に、蒸留水１．５Ｌを加え、酢酸エチル（５００ｍＬ×３回）で抽出した。抽出した有機層を合わせ飽和重曹水、飽和食塩水の順番で洗浄し、無水硫酸マグネシウムで乾燥した。次に乾燥剤をろ別し、溶液を減圧濃縮することにより黄色固体の粗生成物を得た。この粗生成物をシリカゲルカラムカラムクロマトグラフィー（展開溶媒：ヘキサン／酢酸エチル＝１０／１）で精製することにより、中間体（３）を１３．２ｇ（収率＝８７．４％）得た。
【００６５】
窒素雰囲気下、５００ｍｌの反応容器に、トリフルオロメタンスルホン酸２３６ｍｌ、中間体（３）１１．８ｇ（３２．２ｍｍｏｌ）を加え、室温で２４時間攪拌した。反応終了後、反応溶液を氷（６００ｇ）に注ぎ、有機層をトルエン（５００ｍＬ×４回）で抽出した。抽出した有機層を合わせ、蒸留水、飽和食塩水の順番で洗浄し、無水硫酸マグネシウムで乾燥した。乾燥剤をろ別し、溶液を減圧濃縮することにより、黄色固体の粗生成物を７．０３ｇ得た。得られた固体の内１．００ｇを、トルエンより再結晶することで、黄色固体のＡ−２を０．６０ｇ（１．８ｍｍｏｌ、収率＝３９％）得た。
【００６６】
1Ｈ−ＮＭＲ測定により、Ａ−２の構造を確認した。
【００６７】
1Ｈ−ＮＭＲ（ＣＤＣｌ3，５００ＭＨｚ）  σ（ｐｐｍ）：８．７７（ｄ，２Ｈ，Ｊ＝８Ｈｚ），８．５６（ｓ，２Ｈ），８．５０（ｄ，２Ｈ，Ｊ＝７Ｈｚ），７．８５（ｄ，２Ｈ，Ｊ＝８Ｈｚ），７．６８（ｔ，２Ｈ，Ｊ＝７Ｈｚ），７．５５（ｄ，２Ｈ，Ｊ＝８Ｈｚ），２．６７（ｓ，６Ｈ）．
【００６８】
実施例１
ガラス基板上に、陽極として酸化錫インジウム（ＩＴＯ）をスパッタ法にて膜厚１２０ｎｍで成膜した。これをアセトン、イソプロピルアルコール（ＩＰＡ）で順次超音波洗浄し、次いでＩＰＡで煮沸洗浄後乾燥した。さらに、ＵＶ／オゾン洗浄した。このようにして処理した基板を透明導電性支持基板として使用した。
【００６９】
次に、この透明導電性支持基板上に下記式に示される化合物１のクロロホルム溶液をスピンコート法により膜厚２０ｎｍで成膜し、ホール輸送層を形成した。
【００７０】
【化１３】
2008263112.tif 000014
【００７１】
次に、他の有機層及び陰極を形成する電極層を、１０-5Ｐａの真空チャンバー内で抵抗加熱による真空蒸着で連続製膜を行い、有機発光素子を作製した。
【００７２】
具体的には、まず発光層として、ゲストである例示化合物Ｎｏ．Ａ−２と、ホストである下記式に示される化合物２を、例示化合物Ｎｏ．Ａ−２の含有量が発光層の全体重量に対して５重量％となるように共蒸着した。このとき、発光層の膜厚を２０ｎｍとした。次に、電子輸送層としてＢｐｈｅｎ（同仁化学研究所製）を膜厚３０ｎｍで蒸着した。次に、第一の金属電極層としてＬｉＦを膜厚０．５ｎｍで蒸着した。最後に、第二の金属電極層としてＡｌを膜厚１５０ｎｍで蒸着した。このようにして有機発光素子を作製した。
【００７３】
【化１４】
2008263112.tif 000015
【００７４】
得られた有機発光素子について、その特性を評価した。電流電圧特性について、ヒューレッドパッカード社製・微小電流計４１４０Ｂで測定した。また、発光輝度について、トプコン社製ＢＭ７で測定した。本実施例の有機発光素子は電圧印加時に、良好な発光が観測された。さらに、この素子に窒素雰囲気下、１００時間電圧を印加したところ、良好な発光の継続が確認された。
【００７５】
以上の説明のように、一般式［Ｉ］で示される化合物を発光層のゲストに用いた有機発光素子は良好な発光が得られ、耐久性にも優れている。
【００７６】
さらに、有機発光素子の作製も真空蒸着法又はキャステイング法等を用いれば作製可能であり、比較的安価で大面積の素子を容易に作製できる。
【図面の簡単な説明】
【００７７】
【図１】本発明の有機発光素子における第一の実施形態を示す断面図である。
【図２】本発明の有機発光素子における第二の実施形態を示す断面図である。
【図３】本発明の有機発光素子における第三の実施形態を示す断面図である。
【図４】本発明の有機発光素子における第四の実施形態を示す断面図である。
【図５】本発明の有機発光素子における第五の実施形態を示す断面図である。
【図６】本発明の有機発光素子における第六の実施形態を示す断面図である。
【符号の説明】
【００７８】
１  基板
２  陽極
３  発光層
４  陰極
５  ホール輸送層
６  電子輸送層
７  ホール注入層
８  ホール／エキシトンブロッキング層
１０，２０，３０，４０，５０，６０  有機発光素子
【図１】
2008263112.tif 000018
【図２】
2008263112.tif 000019
【図３】
2008263112.tif 000020
【図４】
2008263112.tif 000021
【図５】
2008263112.tif 000022
【図６】
2008263112.tif 000023